АНГОБ
ENGOBE

Изобретение относится к ангобированным керамическим строительным материалам и может быть использовано при ангобировании кирпича, черепицы, плитки.
Известен ангоб, включающий, мас.%: светложгущуюся глину 50; кембрийскую глину 5; гранитную пыль 25; стеклобой 20 (Сватовская Л.Б., Соловьева В.Я., Масленникова Л.Л. и др. // Термодинамический и электронный аспекты свойств композиционных материалов для строительства и экозащиты. - СПб.: ОАО «Издательство Стройиздат СПб», 2004, с.55).
Недостатком указанного состава ангоба является низкая прочность на удар.
Наиболее близким к предлагаемому составу является ангоб коричневого цвета (А.И. Миклашевский // Технология художественной керамики. - Л.: «Издательство литературы по строительству», 1971, с.273), содержащий мас.%: кембрийскую глину 100; окись кобальта 2-3 сверх 100%.
Недостатком указанного состава также является низкая прочность на удар.
Задачей предлагаемого изобретения является повышение прочности на удар.
Поставленная задача достигается тем, что ангоб, содержащий кембрийскую глину, дополнительно содержит стеклобой и нейтрализованный гальваношлам с влажностью 80%, при следующих соотношениях компонентов, мас.%: кембрийская глина 34,0-36,0; стеклобой 14,0-20,0; нейтрализованный гальваношлам с влажностью 80% 46,0-50,0.
Техническим результатом изобретения является повышение прочности ангоба на удар.
Ангобирование производят по общепринятой технологии в керамическом производстве с обжигом при температуре плюс 950-1000°С.
В качестве глинистого сырья может быть использована кембрийская глина любого месторождения, например месторождения Красный Бор.
В качестве стеклобоя может использоваться бой любых силикатных стекол (оконное листовое, тарное и т.д.), взятых в любых соотношениях.
Нейтрализованный гальваношлам с влажностью 80% является продуктом очистки сточных вод гальванического производства (хромирование, никелирование, цинкование, меднение). Гальваношлам состоит из молекулярных и коллоидных частиц гидроксидов хрома, железа, никеля, меди, цинка, а также фосфатов и сульфатов. При обжиге оксиды из гальваношлама выполняют функцию гетерогенных зародышеобразователей. Химический состав нейтрализованного гальваношлама представлен в табл.1.
Таблица 1
Химический состав нейтрализованного гальваношлама
Содержание, мг/кг
Содержание, %
Cu
Zn
Ni
Mn
Pb
Cd
Cr
S<sub>сульф</sub>
S<sub>общ</sub>
Fe<sub>общ</sub>
31200
60000
2994
1380
7016
550
17587
0,84
1,35
16,02
2
Глину и стеклобой дозируют в требуемых количествах и размалывают до получения порошков с удельной поверхностью 3000-4500 см/г., затем смешивают с нейтрализованным гальваношламом с влажностью 80% и готовят ангоб, доводя влажность до 40-65%. Ангоб наносят на поверхность керамических изделий, сушат и обжигают при максимальной температуре плюс 950-1000°С.
После обжига определялась прочность на удар керамических ангобированных образцов на копре Педжа. Результаты представлены в таблице 2.
Таблица 2
Физико-технические показатели ангобированных образцов
Состав ангоба
Цвет ангоба
Прочность на удар, кг/см<sup>3</sup>
Температура обжига, °С
Прототип,
масс.%
коричневый
1,10
980
кембрийская глина
100
окись кобальта
2,0-3,0 сверх 100%
кембрийская глина
34,0
коричневый
1,80
980
стеклобой
20,0
нейтрализованный гальваношлам с влажностью 80%
46,0
кембрийская глина
35,0
коричневый
1,82
980
стеклобой
17,0
нейтрализованный гальваношлам с влажностью 80%
48,0
кембрийская глина
36,0
коричневый
1,52
980
стеклобой
14,0
нейтрализованный гальваношлам с влажностью 80%
50,0
Анализ результатов, приведенных в таблице 2, свидетельствует о том, что введение в состав ангоба нейтрализованного гальваношлама с влажностью 80% в сочетании с красножгущейся кембрийской глиной и стеклобоем, приводит к упрочнению всей системы за счет образования кристаллических фаз, что способствует повышению прочности ангоба на удар, а также ангоб получается коричневого цвета без использования пигментов.